(57)【要約】【課題】塗膜物性が良好で、且つ、海水浸漬後初期段階での溶出速度が良好である塗膜を形成可能な防汚塗料組成物を提供する。【解決手段】本発明によれば、共重合体Ａおよび防汚薬剤Ｂを含有する防汚塗料組成物であって、前記共重合体Ａは、単量体（ａ）、単量体（ｂ）、および、前記単量体（ａ）（ｂ）以外のエチレン性不飽和単量体（ｃ）との共重合体であり、前記単量体（ａ）は、一般式（１）で表され、前記単量体（ｂ）は、（メタ）アクリル基以外の部位に酸素原子を含有し、前記単量体（ａ）の含有量は、前記単量体（ａ）〜（ｃ）の合計質量に対して１０〜４０質量％であり、前記単量体（ａ）の含有量と前記単量体（ｂ）の含有量との質量比（（ａ）／（ｂ））が、０．４０〜２．００であり、前記防汚薬剤Ｂは、２−（ｐ−クロロフェニル）−３−シアノー４−ブロモー５−トリフルオロメチルピロールと４，５−ジクロロ−２−ｎ−オクチル−３−イソチアゾロンの少なくとも一方である、防汚塗料組成物が提供される。【選択図】なし【特許請求の範囲】
【請求項１】
共重合体Ａおよび防汚薬剤Ｂを含有する防汚塗料組成物であって、
前記共重合体Ａは、単量体（ａ）、単量体（ｂ）、および、前記単量体（ａ）（ｂ）以外のエチレン性不飽和単量体（ｃ）との共重合体であり、
前記単量体（ａ）は、一般式（１）で表され、
前記単量体（ｂ）は、（メタ）アクリル基以外の部位に酸素原子を含有し、
前記単量体（ａ）の含有量は、前記単量体（ａ）〜（ｃ）の合計質量に対して１０〜４０質量％であり、
前記単量体（ａ）の含有量と前記単量体（ｂ）の含有量との質量比（（ａ）／（ｂ））が、０．４０〜２．００であり、
前記防汚薬剤Ｂは、２−（ｐ−クロロフェニル）−３−シアノー４−ブロモー５−トリフルオロメチルピロールと４，５−ジクロロ−２−ｎ−オクチル−３−イソチアゾロンの少なくとも一方である、防汚塗料組成物。
【化１】
2020147712.tif 000006
（式中、Ｒ１はメチル基、Ｒ２〜Ｒ４はそれぞれ同一又は異なって炭素数３〜８の分岐アルキル基又はフェニル基を示す）
【発明の詳細な説明】
【技術分野】
【０００１】
本発明は、防汚塗料組成物に関する。
【背景技術】
【０００２】
フジツボ、セルプラ、ムラサキイガイ、フサコケムシ、ホヤ、アオノリ、アオサ、スライム等の水棲汚損生物が、船舶（特に船底部分）や漁網類、漁網付属具等の漁業具や発電所導水管等の水中構造物に付着することにより、それら船舶等の機能が害される、外観が損なわれる等の問題がある。
このような問題を防ぐために、船舶等に防汚塗料組成物を塗布して防汚塗膜を形成し、防汚塗膜から防汚薬剤を徐放させることによって、長期間に渡って防汚性能を発揮させる技術が知られている（特許文献１）。
【先行技術文献】
【特許文献】
【０００３】
【特許文献１】特開２０００−１７２０３号公報
【発明の概要】
【発明が解決しようとする課題】
【０００４】
前記防汚塗料からなる防汚塗膜は、海水浸漬後の比較的初期の期間においての溶出速度が不十分であり改善の余地があった。また、海水浸漬後初期段階での溶出速度を向上させるために親水性成分を添加していくと塗膜の物性を損ねてしまうという問題があった。
【０００５】
本発明はこのような事情に鑑みてなされたものであり、塗膜物性が良好で、且つ、海水浸漬後初期段階での溶出速度が良好である塗膜を形成可能な防汚塗料組成物を提供するものである。
【課題を解決するための手段】
【０００６】
本発明によれば、共重合体Ａおよび防汚薬剤Ｂを含有する防汚塗料組成物であって、前記共重合体Ａは、単量体（ａ）、単量体（ｂ）、および、前記単量体（ａ）（ｂ）以外のエチレン性不飽和単量体（ｃ）との共重合体であり、前記単量体（ａ）は、一般式（１）で表され、前記単量体（ｂ）は、（メタ）アクリル基以外の部位に酸素原子を含有し、前記単量体（ａ）の含有量は、前記単量体（ａ）〜（ｃ）の合計質量に対して１０〜４０質量％であり、前記単量体（ａ）の含有量と前記単量体（ｂ）の含有量との質量比（（ａ）／（ｂ））が、０．４０〜２．００であり、前記防汚薬剤Ｂは、２−（ｐ−クロロフェニル）−３−シアノー４−ブロモー５−トリフルオロメチルピロールと４，５−ジクロロ−２−ｎ−オクチル−３−イソチアゾロンの少なくとも一方である、防汚塗料組成物が提供される。
【０００７】
本発明者は、上記課題を解決すべく鋭意研究を重ねた結果、共重合体Ａおよび防汚薬剤Ｂを含む組成物が、上記課題を解決できることを見出し、本発明を完成するに至った。
【発明を実施するための形態】
【０００８】
以下、本発明について詳細を説明する。
１．防汚塗料組成物
本発明の防汚塗料組成物は、共重合体Ａおよび防汚薬剤Ｂを含有する。
【０００９】
１−１．共重合体Ａ
共重合体Ａは、単量体（ａ）、酸素原子含有単量体（ｂ）、前記単量体（ａ）（ｂ）以外のエチレン性不飽和単量体（ｃ）との共重合体である。共重合体Ａは、単量体（ａ）、（ｂ）および（ｃ）に由来する単量体単位を含む。
【００１０】
＜単量体（ａ）＞
単量体（ａ）は、メタリル酸トリオルガノシリル単量体であり、一般式（１）で表される。
【化１】
2020147712.tif 000002
（式中、Ｒ１はメチル基、Ｒ２〜Ｒ４はそれぞれ同一又は異なって炭素数３〜８の分岐アルキル基又はフェニル基を示す）
【００１１】
Ｒ２〜Ｒ４の炭素数３〜８の分岐アルキル基としては、例えば、イソプロピル基、イソブチル基、ｓ−ブチル基、ｔ−ブチル基、１−エチルプロピル基、１−メチルブチル基、１−メチルペンチル基、１，１−ジメチルプロピル基、１，１−ジメチルブチル基、テキシル基、シクロヘキシル基、１，１−ジメチルペンチル基、１−メチルヘキシル基、１，１−ジメチルヘキシル基、１−メチルヘプチル基、２−メチルブチル基、２−エチルブチル基、２，２−ジメチルプロピル基、シクロヘキシルメチル基、２−エチルヘキシル基、２−プロピルペンチル基、３−メチルペンチル基等が挙げられる。Ｒ２〜Ｒ４として好ましいものは、イソプロピル基、ｓ−ブチル基、ｔ−ブチル基、フェニル基、及び２−エチルヘキシル基である。特に好ましいものは、イソプロピル基、及び２−エチルヘキシル基である。
【００１２】
単量体（ａ）としては、例えば、メタクリル酸トリイソプロピルシリル、メタクリル酸トリイソブチルシリル、メタクリル酸トリｓ−ブチルシリル、メタクリル酸トリイソペンチルシリル、メタクリル酸トリフェニルシリル、メタクリル酸ジイソプロピルフェニルシリル、メタクリル酸ジイソプロピルイソブチルシリル、メタクリル酸ジイソプロピルｓ−ブチルシリル、メタクリル酸ジイソプロピルイソペンチルシリル、メタクリル酸イソプロピルジイソブチルシリル、メタクリル酸イソプロピルジｓ−ブチルシリル、メタクリル酸ｔ−ブチルジイソプチルシリル、メタクリル酸ｔ−ブチルジイソペンチルシリル、メタクリル酸ｔ−ブチルジフェニルシリル、メタクリル酸ジイソプロピルテキシルシリル、メタクリル酸ジイソプロピルシクロヘキシルシリル、メタクリル酸トリシクロヘキシルシリル、メタクリル酸トリ１，１−ジメチルペンチルシリル、メタクリル酸トリ２，２−ジメチルプロピルシリル、メタクリル酸トリシクロヘキシルメチルシリル、メタクリル酸ジイソプロピルシクロヘキシルメチルシリル、メタクリル酸トリ２−エチルヘキシルシリル、メタクリル酸トリ２−プロピルペンチルシリル等が挙げられる。好ましくは、メタクリル酸トリイソプロピルシリル、メタクリル酸トリｓ−ブチルシリル、メタクリル酸ｔ−ブチルジフェニルシリル、メタクリル酸トリ２−エチルヘキシルシリル等が挙げられる。これらの単量体（ａ）は、単独で又は２種以上を組み合わせて使用できる。
【００１３】
＜酸素原子含有単量体（ｂ）＞
単量体（ｂ）は、（メタ）アクリル基以外の部位に酸素原子を含有する酸素原子含有単量体であり、（メタ）アクリル基以外の酸素原子含有基を有する単量体である。酸素原子含有基としては、アルコキシ基、水酸基、エーテル基等が挙げられる。
【００１４】
単量体（ｂ）としては、例えば、（メタ）アクリル酸２−メトキシエチル、（メタ）アクリル酸２−メトキシプロピル、（メタ）アクリル酸４−メトキシブチル、（メタ）アクリル酸２−エトキシエチル、（メタ）アクリル酸プロピレングリコールモノメチル、（メタ）アクリル酸２−ヒドロキシエチル、（メタ）アクリル酸２−ヒドロキシプロピル等の酸素原子含有エチレン性不飽和単量体が挙げられる。
【００１５】
＜単量体（ｃ）＞
単量体（ｃ）は、単量体（ａ）（ｂ）以外のエチレン性不飽和単量体であり、例えば、アクリル酸シリルエステル、（メタ）アクリル酸エステル、ビニル化合物、芳香族化合物、二塩基酸のジアルキルエステル化合物等が挙げられる。なお、本明細書において、（メタ）アクリル酸エステルは、アクリル酸エステル、又はメタアクリル酸エステルを意味する。
【００１６】
（メタ）アクリル酸エステルとしては、例えば、（メタ）アクリル酸メチル、（メタ）アクリル酸エチル、（メタ）アクリル酸ブチル、（メタ）アクリル酸イソブチル、（メタ）アクリル酸ｔ−ブチル、（メタ）アクリル酸２一エチルヘキシル、（メタ）アクリル酸ラウリル、（メタ）アクリル酸ベンジル、（メタ）アクリル酸フェニル、（メタ）アクリル酸ジメチルアミノエチル、（メタ）アクリル酸ジエチルアミノエチル、等のアクリル酸エステル類等が挙げられる。
【００１７】
ビニル化合物としては、例えば、塩化ビニル、塩化ビニリデン、アクリロニトリル、メタクリロニトリル、酢酸ビニル、等の官能基を有するビニル化合物が挙げられる。
【００１８】
芳香族化合物としては、例えば、スチレン、ビニルトルエン、α−メチルスチレン等が挙げられる。
【００１９】
二塩基酸のジアルキルエステル化合物としては、マレイン酸ジメチル、マレイン酸ジブチル、フマル酸ジメチル等が挙げられる。
【００２０】
本発明においては、これら単量体（ｃ）を単独又は二種以上で用いることができる。特に、単量体（ｃ）としては、塗膜物性の観点から、（メタ）アクリル酸エステルが好ましく、特に耐クラック性の観点から、メタクリル酸メチル、（メタ）アクリル酸ブチル、（メタ）アクリル酸イソブチル、（メタ）アクリル酸ｔ−ブチル、（メタ）アクリル酸２一エチルヘキシル等がより好ましい。
【００２１】
共重合体Ａ中の単量体（ａ）は、１０〜 ４０質量％であり、１５〜４０が好ましく、２０〜４０質量％が更に好ましい。
【００２２】
単量体（ａ）の含有量は、具体的には例えば、１０、１５、２０、２５、３０、３５、４０質量％であり、ここで例示した数値の何れか２つの間の範囲内であってもよい。
【００２３】
共重合体Ａ中の単量体（ａ）の含有量と単量体（ｂ）の含有量との質量比（（ａ）／（ｂ））は、０．４０〜２．００であり、好ましくは０．４５〜２．００であり、さらに好ましくは０．５０〜１．６０である。この質量比は、具体的には例えば、０．４０、０．４５、０．５０、０．５５、０．６０、０．６５、０．７０、０．７５、０．８０、０．８５、０．９０、０．９５、１．００、１．０５、１．１０、１．１５、１．２０、１．２５、１．３０、１．３５、１．４０、１．４５、１．５０、１．５５、１．６０、１．６５、１．７０、１．７５、１．８０、１．８５、１．９０、１．９５、２．００であり、ここで例示した数値の何れか２つの間の範囲内であってもよい。
【００２４】
前記範囲内の共重合体Ａを本発明の塗料組成物として使用した場合、特に塗膜溶解性が良好となる。
【００２５】
共重合体Ａの重量平均分子量（Ｍｗ）は５０００〜３０００００であることが望ましい。分子量が５０００未満であれば、防汚塗料の塗膜が脆弱となり、剥離やクラックを起こし易く、また、３０００００を超えると、重合体溶液の粘度が上昇し、取扱いが困難となるからである。このＭｗは、具体的には例えば、５０００、１００００、２００００、３００００、４００００、５００００、６００００、７００００、８００００、９００００、１０００００、２０００００、３０００００であり、ここで例示した数値の何れか２つの間の範囲内であってもよい。
【００２６】
Ｍｗの測定方法としては、例えばゲル浸透クロマトグラフィー（ＧＰＣ法）が挙げられる。
【００２７】
共重合体Ａは、単量体（ａ）、単量体（ｂ）および単量体（ｃ）のランダム共重合体、交互共重合体、周期的共重合体、又はブロック共重合体のいずれの共重合体であってもよい。
【００２８】
共重合体Ａは、例えば、重合開始剤の存在下、単量体（ａ）、単量体（ｂ）及び単量体（ｃ）を重合させることにより得ることができる。
【００２９】
前記重合開始剤としては、例えば、２，２'−アゾビスイソブチロニトリル、２，２'−アゾビス（２−メチルブチロニトリル）、２，２'−アゾビス（２，４−ジメチルバレロニトリル）、ジメチル−２，２'−アゾビスイソブチレート、ジメチル２，２'−アゾビスイソブチレート、２，２'−アゾビス（Ｎ−ブチル−２−メチルプロピオンアミド等のアゾ化合物；ベンゾイルパーオキサイド、ジ−ｔｅｒｔ−ブチルパーオキサイド、ｔｅｒｔ−ブチルパーオキシベンゾエート、ｔｅｒｔ−ブチルパーオキシイソプロピルカーボネート、ｔ−ブチルパーオキシ−２−エチルヘキサノエート、ｔ−ヘキシルパーオキシ−２−エチルヘキサノエート、ジ−ｔ−ヘキシルパーオキサイド、ｔ−ブチルパーオキシ−２−エチルヘキシルモノカルボネート、ジ−ｔ−ブチルパーオキサイド、１，１，３，３−テトラメチルブチルパーオキシネオデカノエート、ｔ−アミルパーオキシネオデカノエート、ｔ−ヘキシルパーオキシピバレート、ｔ−アミルパーオキシピバレート、１，１，３，３−テトラメチルブチルパーオキシ−２−エチルヘキサノエート等の過酸化物等が挙げられる。これら重合開始剤は、単独又は２種以上を組み合わせて使用できる。前記重合開始剤としては、特に、２，２'−アゾビスイソブチロニトリル、２，２'−アゾビス（２−メチルブチロニトリル）、２，２'−アゾビス（２，４−ジメチルバレロニトリル）、ジメチル２，２'−アゾビスイソブチレート及び１，１，３，３−テトラメチルブチルパーオキシ−２−エチルヘキサノエートが好ましい。重合開始剤の使用量を適宜設定することにより、共重合体Ａの分子量を調整することができる。
【００３０】
重合方法としては、例えば、溶液重合、塊状重合、乳化重合、懸濁重合、非水分散重合等が挙げられる。この中でも特に、簡便に、且つ、精度良く、共重合体Ａを得ることができる点で、溶液重合、又は非水分散重合が好ましい。
【００３１】
前記重合反応においては、必要に応じて有機溶媒を用いてもよい。有機溶剤としては、特に限定されないが、例えば、キシレン、トルエン等の芳香族炭化水素系溶剤；脂肪族炭化水素系溶剤；酢酸エチル、酢酸ブチル、酢酸イソブチル、酢酸メトキシプロピル等のエステル系溶剤；イソプロピルアルコール、ブチルアルコール、プロピレングリコールモノメチルエーテル等のアルコール系溶剤；ジオキサン、ジエチルエーテル、ジブチルエーテル等のエーテル系溶剤；メチルエチルケトン、メチルイソブチルケトン等のケトン系溶剤等が挙げられる。
その中でも、酢酸ブチル、酢酸イソブチル、ブチルアルコール、プロピレングリコールモノメチルエーテル、プロピレングリコール1-モノメチルエーテル2-アセタート、トルエン、キシレンが好ましい。これら溶媒については、単独あるいは２種以上を組み合わせて使用できる。
【００３２】
重合反応における反応温度は、重合開始剤の種類等に応じて適宜設定すればよく、通常５０〜１６０℃であり、好ましくは６０〜１５０℃である。
【００３３】
重合反応は、窒素ガス、アルゴンガス等の不活性ガス雰囲気下で行われることが好ましい。
【００３４】
１−２．防汚薬剤Ｂ
防汚薬剤Ｂは、２−（ｐ−クロロフェニル）−３−シアノー４−ブロモー５−トリフルオロメチルピロールと４，５−ジクロロ−２−ｎ−オクチル−３−イソチアゾロンの少なくとも一方である。
２−（ｐ−クロロフェニル）−３−シアノー４−ブロモー５−トリフルオロメチルピロールの市販品としては、例えば、Ｅｃｏｎｅａ  ０２８（ヤンセンＰＭＰ製）が挙げられる。
４，５−ジクロロ−２−ｎ−オクチル−３−イソチアゾロンの市販品としては、例えば、ＳＥＡ−ＮＩＮＥ  ２１１Ｎ（ダウ・ケミカル製）が挙げられる。
本発明の組成物中における防汚薬剤Ｂの含有量は特に制限されないが、固形分換算で、通常０．１〜１０．０質量％であり、好ましくは０．５〜７．０質量％であり、特に好ましくは４．０〜６．０質量％である。防汚薬剤Ｂの含有量は、具体的には例えば、０．１、０．５、１．０、１．５、２．０、２．５、３．０、３．５、４．０、４．５、５．０、５．５、６．０、６．５、７．０、７．５、８．０、８．５、９．０、９．５、１０．０質量％であり、ここで例示した数値の何れか２つの間の範囲内であってもよい。
【００３５】
１−３．他の添加剤
さらに本発明の防汚塗料用樹脂には、必要に応じて、共重合体Ａ以外の樹脂成分、溶出調整剤、可塑剤、防汚薬剤Ｂ以外の防汚薬剤、顔料、染料、消泡剤、脱水剤、揺変剤、有機溶剤等を添加して防汚塗料とすることができる。
【００３６】
他の樹脂成分としては、例えば、重合体Ｐなどが挙げられる。
重合体Ｐは、前記単量体（ｄ）を重合することにより得られる重合体である。単量体（ｄ）は、単量体（ａ）以外の任意のエチレン性不飽和単量体（つまり、単量体（ｂ）又は単量体（ｃ））である。重合体Ｐの重合に用いる単量体（ｄ）は、共重合体Ａの重合に用いる単量体（ｂ）又は単量体（ｃ）と同一の組成であっても異なる組成であってもよい。
本発明においては、単量体（ｄ）を単独又は二種以上で用いることができ、特に、共重合体Ａとの相溶性の観点から、（メタ）アクリル酸メチル、（メタ）アクリル酸エチル、（メタ）アクリル酸ブチル、（メタ）アクリル酸イソブチル、（メタ）アクリル酸ｔ−ブチル、（メタ）アクリル酸２一エチルヘキシル、（メタ）アクリル酸２−メトキシエチル、（メタ）アクリル酸２−エトキシエチル、（メタ）アクリル酸フルフリル、（メタ）アクリル酸テトラヒドロフルフリル、（メタ）アクリル酸ベンジルが好ましい。
重合方法、開始剤、溶媒、温度、その他の条件、Ｍｗの測定方法等は、共重合体Ａで既記の手法が適用できる。
本発明の組成物中における重合体Ｐの含有量は特に制限されないが、共重合体Ａとの含有割合が、固形分換算で、質量比（重合体Ｐ／共重合体Ａ）は、通常０．１〜９．０であり、好ましくは０．１〜４．０である。
【００３７】
前記溶出調整剤としては、例えば、ロジン、ロジン誘導体、ナフテン酸、シクロアルケニルカルボン酸、ビシクロアルケニルカルボン酸、バーサチック酸、トリメチルイソブテニルシクロヘキセンカルボン酸、及びこれらの金属塩等の、モノカルボン酸及びその塩、又は前記脂環式炭化水素樹脂が挙げられる。これらは単独又は２種以上で使用できる。
前記ロジン誘導体としては、水添ロジン、不均化ロジン、マレイン化ロジン、ホルミル化ロジン、重合ロジン等を例示できる。
前記脂環式炭化水素樹脂としては、市販品として、例えば、クイントン１５００、１５２５Ｌ、１７００（商品名、日本ゼオン社製）等が挙げられる。
この中でもロジン、ロジン誘導体、ナフテン酸、バーサチック酸、トリメチルイソブテニルシクロヘキセンカルボン酸、又はこれらの金属塩が好ましく、ロジン、ロジン誘導体が更に好ましい。
ロジン、ロジン誘導体を使用することにより、前記（Ａ）および（Ｂ）成分を含む防汚塗料組成物の奏する塗膜の耐剥離性の向上性、および塗膜溶解性（特に初期段階における）の向上性が顕著となる。
【００３８】
前記可塑剤としては、例えば、燐酸エステテル類、フタル酸エステル類、アジピン酸エステル類、セバシン酸エステル類、エポキシ化大豆油、アルキルビニルエーテル重合体、ポリアルキレングリコール類、ｔ−ノニルペンタスルフィド、ワセリン、ポリブテン、トリメリット酸トリス（２−エチルヘキシル）、シリコーンオイル、塩素化パラフィン等が挙げられる。これらは単独又は２種以上で使用できる。
【００３９】
前記防汚薬剤としては、例えば無機薬剤及び有機薬剤が挙げられる。
無機薬剤としては、例えば、亜酸化銅、チオシアン酸銅（一般名：ロダン銅）、銅粉等が挙げられる。この中でも特に、亜酸化銅とロダン銅が好ましく、亜酸化銅はグリセリン、ショ糖、ステアリン酸、ラウリン酸、リシチン、鉱物油などで表面処理されているものが、貯蔵時の長期安定性の点でより好ましい。
有機薬剤としては、例えば、２−メルカプトピリジン−Ｎ−オキシド銅（一般名：カッパーピリチオン）、２−メルカプトピリジン−Ｎ−オキシド亜鉛（一般名：ジンクピリチオン）、ジンクエチレンビスジチオカーバメート（一般名：ジネブ）、３，４−ジクロロフェニル−Ｎ−Ｎ−ジメチルウレア（一般名：ジウロン）、２−メチルチオ−４−ｔ−ブチルアミノ−６−シクロプロピルアミノ−ｓ−トリアジン（一般名：イルガロール１０５１）、４−［１−（２，３−ジメチルフェニル）エチル］−１Ｈ−イミダゾール（一般名：メデトミジン）等が挙げられる。
これらの防汚薬剤は１種又は２種以上併用して使用できる。
【００４０】
前記脱水剤としては、例えば、硫酸カルシウム、硫酸ナトリウム、硫酸マグネシウム、合成ゼオライト系吸着剤、オルソエステル類、テトラメトキシシラン、テトラエトキシシラン等のシリケート類やイソシアネート類、カルボジイミド類、カルボジイミダゾール類等が挙げられる。これらは単独または２種以上を組み合わせて使用することができる。
【００４１】
２．防汚塗料組成物の製造方法
本発明の防汚塗料組成物は、例えば、前記共重合体Ａ及び防汚薬剤Ｂ、他の添加剤等を含有する混合液を、分散機を用いて混合分散することにより製造できる。
前記混合液としては、共重合体Ａ及び防汚薬剤Ｂ等の各種材料を溶媒に溶解または分散させたものであることが好ましい。
前記分散機としては、例えば、微粉砕機として使用できるものを好適に用いることができる。例えば、市販のホモミキサー、サンドミル、ビーズミル、ディスパー等を使用することができる。また、撹拌機を備えた容器に混合分散用のガラスビーズ等を加えたものを用い、前記混合液を混合分散してもよい。
【００４２】
３．防汚処理方法、防汚塗膜、および塗装物
本発明の防汚処理方法は、上記防汚塗料組成物を用いて被塗膜形成物の表面に防汚塗膜を形成する。本発明の防汚処理方法によれば、前記防汚塗膜が表面から徐々に溶解し塗膜表面が常に更新されることにより、水棲汚損生物の付着防止を図ることができる。
被塗膜形成物としては、例えば、船舶（特に船底）、漁業具、水中構造物等が挙げられる。
防汚塗膜の厚みは、被塗膜形成物の種類、船舶の航行速度、海水温度等に応じて適宜設定すればよい。例えば、被塗膜形成物が船舶の船底の場合、防汚塗膜の厚みは通常５０〜７００μｍ、好ましくは１００〜６００μｍである。
【実施例】
【００４３】
以下に、実施例等を示し本発明の特徴とするところをより一層明確にする。ただし、本発明は実施例等に限定されるものではない。
各製造例、実施例及び比較例中の％は質量％を示す。
重量平均分子量（Ｍｗ）は、ＧＰＣにより求めた値（ポリスチレン換算値）である。ＧＰＣの条件は下記の通りである。
装置・・・  東ソー株式会社製  ＨＬＣ−８２２０ＧＰＣ
カラム・・・  ＴＳＫｇｅｌ  ＳｕｐｅｒＨＺＭ−Ｍ    ２本
流量・・・  ０．３５ｍＬ／ｍｉｎ
検出器・・・  ＲＩ
カラム恒温槽温度・・・  ４０℃
溶離液・・・  ＴＨＦ
加熱残分は、ＪＩＳ  Ｋ  ５６０１−１−２：１９９９（ＩＳＯ  ３２５１：１９９３）「塗料成分試験方法−加熱残分」に準拠して測定した値である。
【００４４】
＜製造例１（共重合体溶液Ａ−１の製造）＞
温度計、冷却器、攪拌装置及び滴下ロートを備えた四ツ口フラスコに、キシレン２３０ｇ（初期溶媒）を仕込み、窒素ガスを導入し、攪拌しながら１００℃を保持した。そこへ、メタクリル酸トリイソプロピルシリル２００ｇ、メタクリル酸２−メトキシエチル１２５ｇ、アクリル酸２−メトキシエチル２５ｇ、メタクリル酸メチル１００ｇ、アクリル酸エチル２５ｇ、アクリル酸ｎ−ブチル２５ｇ、ｔ−ブチルパーオキシ−２−エチルヘキサノエート５．０ｇ（初期添加）の混合液を１００℃で保持しながら３時間かけて滴下した。その後、１００℃で１時間攪拌を行った後、ｔ−ブチルパーオキシ−２−エチルヘキサノエート１．０ｇ（後添加）を１時間毎に３回添加し、さらに同温度で２時間攪拌を行った後、キシレン２７０ｇ（希釈溶媒）添加し室温に冷却し、メタクリル酸トリイソプロピルシリル含有共重合体を含む共重合体溶液Ａ−１を得た。Ａ−１の粘度、加熱残分、Ｍｗおよびガラス転移温度を表１に示す。
【００４５】
＜製造例２（共重合体溶液Ａ−２の製造）＞
表１に示す単量体、重合開始剤及び溶媒を用いて、各反応温度条件下、製造例１と同様の操作で重合反応を行うことにより、メタクリル酸トリイソプロピルシリル含有共重合体を含む共重合体溶液Ａ−２を得た。Ａ−２の粘度、加熱残分、Ｍｗおよびガラス転移温度を表１に示す。なお、表１中の配合の数値の単位は、指定がない場合はｇである。
【００４６】
＜製造例３（共重合体溶液Ｐ−１の製造）＞
表１に示す単量体、重合開始剤及び溶媒を用いて、各反応温度条件下、製造例１と同様の操作で重合反応を行うことにより、エチレン性不飽和モノマー含有共重合体を含む共重合体溶液Ｐ−１を得た。Ｐ−１の粘度、加熱残分、Ｍｗおよびガラス転移温度を表１に示す。
【００４７】
＜比較製造例１〜３（共重合体溶液Ｈ−１、Ｈ−２、Ｈ−３の製造）＞
表１に示す単量体、重合開始剤及び溶媒を用いて、各反応温度条件下、製造例１と同様の操作で重合反応を行うことにより、アクリル酸トリイソプロピルシリル含有共重合体を含む共重合体溶液Ｈ−１、メタクリル酸トリイソプロピルシリル含有共重合体を含む共重合体溶液Ｈ−２、メタクリル酸トリイソプロピルシリル含有共重合体を含む共重合体溶液Ｈ−３を得た。Ｈ−１、Ｈ−２、Ｈ−３の粘度、加熱残分、Ｍｗおよびガラス転移温度を表１に示す。
【００４８】
【表１】
2020147712.tif 000003
【００４９】
＜製造例４（ロジン亜鉛塩溶液の製造）＞
温度計、還流冷却器、及び攪拌機を備えたフラスコに、中国産ガムロジン（ＷＷ）２４０ｇとキシレン３６０ｇをフラスコに入れ、更に、前記ロジン中の樹脂酸が全て亜鉛塩を形成するように酸化亜鉛１２０ｇを加え、７０〜８０℃で３時間、減圧下で還流脱水した。その後、冷却しろ過を行うことにより、ロジン亜鉛塩のキシレン溶液（濃褐色透明液体、固形分５０％）を得た。得られた溶液の加熱残分は、５０．２％であった。
【００５０】
＜製造例５（水添ロジン亜鉛塩溶液の製造）＞
温度計、還流冷却器、及び攪拌機を備えたフラスコに、ハイペールＣＨ（水添ロジン）２４０ｇとキシレン３６０ｇをフラスコに入れ、更に、前記ロジン中の樹脂酸が全て亜鉛塩を形成するように酸化亜鉛１２０ｇを加え、７０〜８０℃で３時間、減圧下で還流脱水した。その後、濃縮、冷却しろ過を行うことにより、水添ロジン亜鉛塩のキシレン溶液（濃褐色液体、固形分５０％）を得た。得られた溶液の加熱残分は、５０．３％であった。
【００５１】
＜実施例及び比較例（塗料組成物の製造）＞
表２〜表３に示す成分を当該表に示す割合（質量％）で配合し、直径１．５〜２．５ｍｍのガラスビーズと混合分散することにより塗料組成物を製造した。
【００５２】
【表２】
2020147712.tif 000004
【００５３】
【表３】
2020147712.tif 000005
【００５４】
表中の防汚薬剤Ｂ、その他の防汚薬剤、その他の添加剤の詳細は、以下の通りである。
＜防汚薬剤Ｂ＞
Ｅｃｏｎｅａ  ０２８：２−（ｐ−クロロフェニル）−３−シアノ−４−ブロモ−５−トリフルオロメチルピロール、商品名「Ｅｃｏｎｅａ  ０２８」（ヤンセンＰＭＰ製）
ＳＥＡ−ＮＩＮＥ  ２１１Ｎ：４，５−ジクロロ−２−ｎ−オクチル−３−イソチアゾロン、商品名「ＳＥＡ−ＮＩＮＥ  ２１１Ｎ」、有効成分３０％キシレン溶液（ダウ・ケミカル製）
【００５５】
＜その他の防汚薬剤＞
亜酸化銅：商品名「ＮＣ−３０１」、平均粒径３μｍ（日進ケムコ株式会社製）
カッパーピリチオン：商品名「カッパーオマジン」（ＬＯＮＺＡ株式会社製）
ジンクピリチオン：商品名「ジンクオマジン」（ＬＯＮＺＡ株式会社製）
ジネブ：（富士フイルム和光純薬製）
メデトミジン：商品名「Ｓｅｌｅｋｔｏｐｅ」（アイテック製）
【００５６】
＜その他の添加剤＞
ガムロジン溶液：中国産ガムロジン（ＷＷ）の固形分５０％キシレン溶液
ロジン亜鉛塩溶液：製造例４で製造したものを使用
水添ロジン溶液：商品名「ハイペールＣＨ」（荒川化学工業株式会社製）の固形分５０％キシレン溶液。
水添ロジン亜鉛塩溶液：製造例５で製造したものを使用
塩素化パラフィン：商品名「トヨパラックスＡ４０Ｓ」（東ソー株式会社製）
エポキシ化大豆油：商品名「サンソサイザーＥ−２０００Ｈ」（新日本理化株式会社製）
フタル酸ビス（２−エチルヘキシル）：試薬（富士フイルム和光純薬工業株式会社）
タルク：商品名「タルクＭＳ」（日本タルク株式会社製）
酸化亜鉛：商品名「酸化亜鉛２種」（正同化学工業株式会社製）
ベンガラ：商品名「ベンガラキンギョク」（森下弁柄工業株式会社製）
酸化チタン：商品名「ＦＲ−４１」（古河機械金属株式会社製）
テトラエトキシシラン：試薬特級（キシダ化学株式会社製）
脂肪酸アマイド系揺変剤：商品名「ディスパロンＡ６０３−２０Ｘ」、有効成分２０％キシレンペースト（楠本化成株式会社製）
【００５７】
実施例・比較例の塗料組成物について、以下に示す試験を行った。
＜試験例１（ウェット＆ドライサイクル試験）＞
ガラス板に４００μｍのアプリケーターを用い、防汚塗料組成物を塗装し、試験板を得た。
この試験板を１２時間の４０℃淡水浸漬試験と１２時間の空中曝露とを繰り返す試験を６か月行った後、目視にて該試験板の物性評価を行った。
剥離の無いものを○、剥離のあるものを×とした。
【００５８】
＜試験例２（ロータリー試験）＞
水槽の中央に直径５１５ｍｍおよび高さ４４０ｍｍの回転ドラムを取付け、これをモーターで回転できるようにした。また、海水の温度を一定に保つための冷却装置、及び海水のｐＨを一定に保つためのｐＨ自動コントローラーを取付けた。
試験板を下記の方法に従って作製した。
まず、チタン板(７１×１００×０．５ｍｍ)上に、防錆塗料（エポキシビニル系Ａ／Ｃ）を乾燥後の厚みが約１００μｍとなるよう塗布し乾燥させることにより防錆塗膜を形成した。その後、実施例及び比較例で得られた塗料組成物を、それぞれ前記防錆塗膜の上に、乾燥後の厚みが約４００μｍとなるよう塗布した。得られた塗布物を４０℃で３日間乾燥させることにより、厚みが約４００μｍの乾燥塗膜を有する試験板を作製した。
作製した試験板を上記装置の回転装置の回転ドラムに海水と接触するように固定して、２０ノットの速度で回転ドラムを回転させた。その間、海水の温度を１０〜１５℃、ｐＨを８．０〜８．２に保ち、一週間毎に海水を入れ換えた。
各試験板の初期の膜厚と毎６か月後の残存膜厚をレーザーフォーカス変位計で測定し、その差から溶解した塗膜厚を計算することにより塗膜溶解量を求めた。塗膜溶解量は、１か月あたりの塗膜溶解量（μｍ／月）で表した。
【００５９】
＜試験結果＞
試験例１および２の結果より、共重合体Ａおよび防汚薬剤Ｂを含む組成物を用いて形成した塗膜は、塗膜物性が良好で、且つ、海水浸漬後初期段階での溶出速度が良好であることが分かった。